(57)【特許請求の範囲】
【請求項１】
共押出成形によって基層と表層の２層構造とし、表層を、ベース樹脂と、該ベース樹脂中に分散配置したベース樹脂に対して３〜２０重量部の無色系帯電防止剤と、同じくベース樹脂中に分散配置して基調色と模様色用の異色複数の顔料とを備え、
前記表層は、前記異色複数の顔料のうち基調色顔料が前記ベース樹脂に分散された基調色用ペレットと、該基調色とは異色の模様色顔料が前記ベース樹脂に分散された模様色用ペレットと、を用いて成形されるとともに、該基調色用ペレット及び該模様色用ペレットのうち少なくとも一方に前記無色系帯電防止材が混合分散され、
上記無色系帯電防止剤の分散配置をベース樹脂中に可及的均一に分布して表層を表面抵抗値１０１２Ω以下とするとともに前記基調色用顔料の配置をベース樹脂中の幅方向全体的に亘るように分布して基調色とし、前記模様色用顔料の配置を幅方向部分的にランダムの筋状に分布して模様色として、表層を基調色に模様色を表出した模様仕上げとしてなり、
前記無色系帯電防止剤を、ポリエチレングリコールを含有するポリエーテル系の高分子剤としてなることを特徴とする防塵樹脂サッシ。
【請求項２】
上記表層の肉厚を０．０５〜０．５ｍｍとし且つ該表層の表面抵抗値を１０１１Ω以下としてなることを特徴とする請求項１に記載の防塵樹脂サッシ。
【請求項３】
上記基調色と模様色用の異色複数の顔料における重量比を５：５〜９．５：０．５としてなることを特徴とする請求項１又は２に記載の防塵樹脂サッシ。
【請求項４】
上記基調色及び模様色を黄系、茶系乃至黒系を呈する顔料とすることにより、上記基調色と模様色による表層の模様仕上げを木目調としてなることを特徴とする請求項１、２又は３に記載の防塵樹脂サッシ。
【請求項５】
上記基層及び表層のベース樹脂を硬質ポリ塩化ビニル系樹脂としてなることを特徴とする請求項１、２、３又は４に記載の防塵樹脂サッシ。
【請求項６】
共押出成形によって基層と表層の２層構造とし、表層を表面抵抗値１０１２Ω以下とし且つ基調色と模様色による模様を表出して模様仕上げとした防塵樹脂サッシの成形方法であって、
基調色顔料がベース樹脂に分散された基調色用ペレットと、該基調色とは異色の模様色顔料が前記ベース樹脂に分散された模様色用ペレットと、のうち少なくとも一方に無色系帯電防止材を混合分散させるとともに、該基調色用ペレット及び該模様色用ペレットを用いて共押出成形を行って前記表層を成形し、
前記無色系帯電防止剤を、ポリエチレングリコールを含有するポリエーテル系の高分子剤としてなることを特徴とする防塵樹脂サッシの成形方法。
【請求項７】
上記無色系帯電防止剤を混合分散した異色複数種のペレットを用いることによって、該無色系帯電防止剤の溶融による異色複数種のペレットのスクリュー内流動性阻害を防止し、共押出成形における該異色複数種のペレットのスクリュー通過を可及的に促進することを特徴とする請求項６に記載の防塵樹脂サッシの成形方法。
【請求項８】
上記基調色と模様色用の異色複数種のペレットにおける顔料の重量比を５：５〜９．５：０．５とすることを特徴とする請求項６又は７に記載の防塵樹脂サッシの成形方法。
【請求項９】
上記基層及び表層のベース樹脂を硬質ポリ塩化ビニル系樹脂とし、上記基調色及び模様色を黄系、茶系乃至黒系を呈する顔料とすることにより、上記基調色と模様色による表層の模様仕上げを木目調とすることを特徴とする請求項６、７、又は８に記載の防
塵樹脂サッシの成形方法。
【請求項１０】
上記無色系帯電防止剤を、ベース樹脂に対して３〜２０重量部とし且つ上記表層の共押出成形の成形温度を１２０〜１８０℃とすることを特徴とする請求項６、７、８、又は９に記載の防塵樹脂サッシの成形方法。
【発明の詳細な説明】
【技術分野】
【０００１】
本発明は、防塵樹脂サッシに関し、特に、表層を模様仕上げとした防塵樹脂サッシに関し、また、該防塵樹脂サッシの成形方法に関する。
【背景技術】
【０００２】
この種防塵サッシ及びその成形方法として、本発明者らは、共押出成形によって基層と表層の２層構造とした押出樹脂材を用い、上記基層を硬質ポリ塩化ビニル系樹脂とし、表層のベース樹脂として硬質ポリ塩化ビニル樹脂１００重量部に対して３〜２０重量部の帯電防止剤を分散配置し、該表層に帯電防止剤の粒子による導電回路を形成することによって、該表層の表面抵抗値を１０１２Ω以下とした防塵樹脂サッシを提案済みであり、また、硬質ポリ塩化ビニル系樹脂の基層に対して、ベース樹脂の硬質ポリ塩化ビニル樹脂１００重量部に対して３〜２０重量部の帯電防止剤を混合した表層を共押出成形するとともに該表層の成形温度を１２０〜１８０℃とする防塵樹脂サッシの成形方法を提案済みであり、このとき、上記表層の肉厚を０．０５〜０．５ｍｍとし、上記帯電防止剤は、これを、ポリエチレングリコールを含有するポリエーテル系の高分子剤を用いるものとしてある。
【先行技術文献】
【特許文献】
【０００３】
【特許文献１】特願２０１０−１６９０７７号
【発明の概要】
【発明が解決しようとする課題】
【０００４】
この場合、樹脂サッシとしての良好な断熱性、防音性、耐衝撃性を確保した上、表層に分散配置した帯電防止剤によって該表層に導電回路を形成することによって、この種樹脂サッシにおける１０１４Ω以上である表面抵抗値を１０１２Ω以下、好ましくは１０１１Ω以下とすることによって良好な防塵性を確保した防塵樹脂サッシを提供することができ、該防塵樹脂サッシを、樹脂、特に上記硬質ポリ塩化ビニル樹脂の帯電性に起因する樹脂サッシ表面の集塵と塵埃の付着を有効且つ適切に解消することが可能になり、好ましい樹脂サッシとすることができる。
【０００５】
しかし乍ら、上記成形方法を用いて、該防塵樹脂サッシを、例えば木目調とする如くに模様仕上げしたものとするために、例えば、基調色と模様色の顔料をベース樹脂にそれぞれ混合分散した表層形成用の異色複数種のペレットを用いて、帯電防止剤とともに上記異色複数種のペレットをホッパーに投入して、基層に対する表層の共押出成形を試みると、これによって得られる表層は、例えば、基調色に近似した単色の色調のものとなって、模様色による模様を表層に表出することができない結果であった。そこで、帯電防止剤、異色複数種のペレットの量的条件や共押出成形条件を様々に変更して、更に模様の表出を試みるも、結果は同じく模様色による模様を表層に表出することができず、防塵性と模様仕上げの両立をなし得ない結果に終始した。
【０００６】
表層に帯電防止剤による導電回路を形成して良好な防塵性を具備しつつ、更に模様仕上げを施すことによって、防塵性と模様仕上げの双方を同時に具備した防塵樹脂サッシを提供することは、樹脂サッシの高機能化、高付加価値化を行う上で有効であるも、上記結果からその実現には解消すべき障害がある事実が判明した。  
【０００７】
本発明はかかる事情に鑑みてなされたもので、その解決課題とするところは、該防塵性と模様仕上げの双方を同時に具備した防塵樹脂サッシを提供するにあり、また、該防塵樹脂サッシの成形方法を提供するにある。
【課題を解決するための手段】
【０００８】
上記課題に沿って鋭意研究したところ、上記基調色に近似した単色の色調のものとなるのは、基調色のペレットが、模様色のペレットより量的に多いことから見ると、結局基調色のペレット中の顔料と模様色のペレット中の顔料が表層中に均一に混在して分布するように配置することによって、量的に少ない模様色の顔料の色調が捨象されるためであり、従って、表層を、防塵性を備えた状態で模様仕上げのものとするには、防塵性確保の上で、表層中の帯電防止剤を可及的に均一に、また、基調色の顔料を可及的に幅方向全体的に分布する一方、模様色の顔料を幅方向部分的にランダムの筋状に分布するように、帯電防止剤、ペレットの顔料の配置を規制することが、防塵性と模様仕上げの双方を同時に具備した防塵樹脂サッシとするに有効であること、このとき帯電防止剤を無色系としてその量を規制すること、基調色と模様色用の顔料比率を規制して、これら帯電防止剤と、基調色及び模様色の顔料の上記分布を行うようにすることが有効であることを見出して本発明をなすに至ったもので、即ち、請求項１に記載の発明を、共押出成形によって基層と表層の２層構造とし、表層を、ベース樹脂と、該ベース樹脂中に分散配置したベース樹脂に対して３〜２０重量部の無色系帯電防止剤と、同じくベース樹脂中に分散配置して基調色と模様色用の異色複数の顔料とを備え、前記表層は、前記異色複数の顔料のうち基調色顔料が前記ベース樹脂に分散された基調色用ペレットと、該基調色とは異色の模様色顔料が前記ベース樹脂に分散された模様色用ペレットと、を用いて成形されるとともに、該基調色用ペレット及び該模様色用ペレットのうち少なくとも一方に前記無色系帯電防止材が混合分散され、上記無色系帯電防止剤の分散配置をベース樹脂中に可及的均一に分布して表層を表面抵抗値１０１２Ω以下とするとともに前記基調色用顔料の配置をベース樹脂中の幅方向全体的に亘るように分布して基調色とし、前記模様色用顔料の配置を幅方向部分的にランダムの筋状に分布して模様色として、表層を基調色に模様色を表出した模様仕上げとしてなり、前記無色系帯電防止剤を、ポリエチレングリコールを含有するポリエーテル系の高分子剤としてなることを特徴とする防塵樹脂サッシとしたものである。
【０００９】
請求項２に記載の発明は、上記に加えて、表層の肉厚を、該表層に防塵性と模様の表出を有効且つ確実に行うに適した好ましい形態のものとするように、これを、上記表層の肉厚を０．０５〜０．５ｍｍとし且つ該表層の表面抵抗値を１０１１Ω以下としてなることを特徴とする請求項１に記載の防塵樹脂サッシとしたものである。
【００１０】
請求項３に記載の発明は、同じく上記に加えて、上記基調色と模様色の模様の表出を有効且つ美麗のものとするに適した好ましい形態のものとするように、これを、上記基調色と模様色用の異色複数の顔料における重量比を５：５〜９．５：０．５としてなることを特徴とする請求項１又は２に記載の防塵樹脂サッシとしたものである。
【００１１】
請求項４に記載の発明は、同じく上記に加えて、表層の模様を木目調とすることによって、模様仕上げを好ましい形態のものとするように、これを、上記基調色及び模様色を黄系、茶系乃至黒系を呈する顔料とすることにより、上記基調色と模様色による表層の模様仕上げを木目調としてなることを特徴とする請求項１、２又は３に記載の防塵樹脂サッシとしたものである。
【００１２】
請求項５に記載の発明は、同じく上記に加えて、基層と表層のベース樹脂を、上記帯電防止剤と、基調色及び模様色の顔料の上記分布を行うに適し且つ樹脂サッシとして好ましい形態のものとするように、これを、上記基層及び表層のベース樹脂を硬質ポリ塩化ビニル系樹脂としてなることを特徴とする請求項１、２、３又は４に記載の防塵樹脂サッシとしたものである。
【００１３】
請求項６に記載の発明は、上記帯電防止剤の均一分布、基調色の幅方向全体的な分布、模様色の幅方向部分的なランダム筋状分布による模様仕上げを行う防塵樹脂サッシの成形方法として、表層の共押出成形に異色複数種のペレットを用いるようにし、そのペレットにそれぞれ無色系帯電防止剤を混合分散するとともに異色複数種の一に基調色の顔料を、他に模様色の顔料を混合分散するようにするのが、防塵性と模様仕上げの双方を同時に具備した防塵樹脂サッシとする上で有効であることから、これを、共押出成形によって基層と表層の２層構造とし、表層を表面抵抗値１０１２Ω以下とし且つ基調色と模様色による模様を表出して模様仕上げとした防塵樹脂サッシの成形方法であって、基調色顔料がベース樹脂に分散された基調色用ペレットと、該基調色とは異色の模様色顔料が前記ベース樹脂に分散された模様色用ペレットと、のうち少なくとも一方に無色系帯電防止材を混合分散させるとともに、該基調色用ペレット及び該模様色用ペレットを用いて共押出成形を行って前記表層を成形し、前記無色系帯電防止剤を、ポリエチレングリコールを含有するポリエーテル系の高分子剤としてなることを特徴とする防塵樹脂サッシの成形方法としたものである。
【００１５】
請求項７に記載の発明は、上記に加えて、上記帯電防止剤とともに上記異色複数種のペレットを用いた場合に、例えば、表層が基調色に近似した単色の色調のものとなって、防塵性と模様仕上げの両立をなし得ないのは、該帯電防止剤の融点温度がペレットのベース樹脂より低く、共押出成形の成形温度（押出機スクリューの温度をいう。以下同じ。）への加熱によって先行溶融して該スクリュー内で高い初期トルクを呈することから、異色複数種のペレットの流動性を阻害し、該ペレットの混練が促進され、該混練によって異種複数種のペレットの顔料が均一に混合するためと認められるところ、帯電防止剤を上記異色複数種のペレットに顔料とともに混合分散したものとすることによって、上記模様色の模様表出が可能となるのは、ペレットのベース樹脂が帯電防止剤の先行溶融と、該先行溶融によるスクリュー内での高い初期トルクの発生を抑制する結果、スクリュー内における異色複数種のペレットの流動性阻害を回避し、スクリュー通過を促進し、可及的に帯電防止剤を用いない場合と同様の状態でダイス吐出に至るためと認められるから、該知見に基づいて、これを、上記無色系帯電防止剤を混合分散した異色複数種のペレットを用いることによって、該無色系帯電防止剤の溶融による異色複数種のペレットのスクリュー内流動性阻害を防止し、共押出成形における該異色複数種のペレットのスクリュー通過を可及的に促進することを特徴とする請求項６に記載の防塵樹脂サッシの成形方法としたものである。
【００１６】
請求項８に記載の発明は、同じく上記に加えて、上記基調色と模様色の模様の表出を有効且つ美麗のものとするに適した好ましい形態のものとするように、これを、上記基調色と模様色用の異色複数種のペレットにおける顔料の重量比を５：５〜９．５：０．５とすることを特徴とする請求項６又は７に記載の防塵樹脂サッシの成形方法としたものである。
【００１７】
請求項９に記載の発明は、同じく上記に加えて、基層と表層のベース樹脂を、上記帯電防止剤と、基調色及び模様色の顔料の上記分布を行うに適するとともに表層の模様を木目調とすることによって、模様仕上げを好ましい形態のものとするように、これを、上記基層及び表層のベース樹脂を硬質ポリ塩化ビニル系樹脂とし、上記基調色及び模様色を黄系、茶系乃至黒系を呈する顔料とすることにより、上記基調色と模様色による表層の模様仕上げを木目調とすることを特徴とする請求項６、７又は８に記載の防塵樹脂サッシの成形方法としたものである。
【００１８】
請求項１０に記載の発明は、同じく上記に加えて、上記共押出成形温度（押出成形温度を意味し、具体的には押出機スクリュー部位における温度をいう。以下同じ。）によって起因する表面の荒れや帯電防止剤の高温分解による表面抵抗値の上昇による防塵性の低下を防止し、外観良好にして防塵性に有効な表面抵抗値を確実に確保し得るものとするように、これを、上記無色系帯電防止剤を、ベース樹脂に対して３〜２０重量部とし且つ上記表層の共押出成形の成形温度を１２０〜１８０℃とすることを特徴とする請求項６、７、８又は９に記載の防塵樹脂サッシの成形方法としたものである。
【００１９】
本発明はこれらをそれぞれ発明の要旨として、上記課題解決の手段としたものである。
【００２０】
なお、本発明において防塵樹脂サッシは、共押出成形した樹脂サッシの窓枠及び障子の構成材及びこれを用いて構成して建物開口部に設置使用するようにした窓サッシの双方を含む意味に用いる。
【発明の効果】
【００２１】
本発明は以上のとおりに構成したから、請求項１に記載の発明は、防塵性確保の上で、表層中の帯電防止剤を可及的に均一に、また、基調色の顔料を可及的に幅方向全体的に分布する一方、模様色の顔料を幅方向部分的にランダムの筋状に分布するように、帯電防止剤、ペレットの顔料の配置を規制することによって、防塵性と模様仕上げの双方を同時に具備した防塵樹脂サッシを提供することができる。
【００２２】
請求項２に記載の発明は、上記に加えて、表層の肉厚を、該表層に防塵性と模様の表出を有効且つ確実に行うに適した好ましい形態のものとすることができる。
【００２３】
請求項３に記載の発明は、同じく上記に加えて、上記基調色と模様色の模様の表出を有効且つ美麗のものとするに適した好ましい形態のものとすることができる。
【００２４】
請求項４に記載の発明は、同じく上記に加えて、表層の模様を木目調とすることによって、模様仕上げを好ましい形態のものとすることができる。
【００２５】
請求項５に記載の発明は、同じく上記に加えて、基層と表層のベース樹脂を、上記帯電防止剤と、基調色及び模様色の顔料の上記分布を行うに適し且つ樹脂サッシとして好ましい形態のものとすることができる。
【００２６】
請求項６に記載の発明は、表層の共押出成形に異色複数種のペレットを用いるようにし、その各ペレットに無色系帯電防止剤を混合分散するとともに異色複数種の一に基調色の顔料を、他に模様色の顔料を混合分散するようにすることによって、防塵性と模様仕上げの双方を同時に具備した防塵樹脂サッシの成形方法を提供することができる。
【００２７】
さらに、上記帯電防止剤の混合分散を、異種複数種のペレットのいずれかに対して行うことによって、同様に、防塵性と模様仕上げの双方を同時に具備した防塵樹脂サッシの成形方法を提供することができる。
【００２８】
請求項７に記載の発明は、上記に加えて、ペレットのベース樹脂が帯電防止剤の先行溶融と、該先行溶融によるスクリュー内での高い初期トルクの発生を抑制し、スクリュー内における異色複数種のペレットの流動性阻害を回避し、スクリュー通過を促進し、可及的に帯電防止剤を用いない場合と同様の状態でダイス吐出に至るものとすることができる。
【００２９】
請求項８に記載の発明は、同じく上記に加えて、上記基調色と模様色の模様の表出を有効且つ美麗のものとするに適した好ましい形態のものとすることができる。
【００３０】
請求項９に記載の発明は、同じく上記に加えて、基層と表層のベース樹脂を、上記帯電防止剤と、基調色及び模様色の顔料の上記分布を行うに適するとともに表層の模様を木目調とすることによって、模様仕上げを好ましい形態のものとすることができる。
【００３１】
請求項１０に記載の発明は、同じく上記に加えて、上記共押出成形温度によって起因する表面の荒れや帯電防止剤の高温分解による表面抵抗値の上昇による防塵性の低下を防止し、外観良好にして防塵性に有効な表面抵抗値を確実に確保し得るものとすることができる。
【図面の簡単な説明】
【００３２】
【図１】樹脂サッシの表層模様の平面図とその各部位の拡大断面図である。
【図２】共押出成形の成形状態を示す側面図である。
【図３】共押出成形のホッパー投入と表層模様形成と関係を示す説明図、表層模様平面図及びその各部位の拡大平面図である。
【発明を実施するための形態】
【００３３】
以下本発明を更に具体的に説明すれば、Ａは防塵樹脂サッシ（より正確にはその押出成形材）であり、該樹脂サッシＡは、共押出成形によって基層１と表層２の２層構造とし、表層２を、ベース樹脂と、該ベース樹脂中に分散配置したベース樹脂に対して３〜２０重量部の無色系帯電防止剤３と、同じくベース樹脂中に分散配置して基調色と模様色用の異色複数の顔料４、５とを備え、上記無色系帯電防止剤３の分散配置をベース樹脂中に可及的均一に分布して表層２を表面抵抗値１０１２Ω以下とするとともに上記異色複数のうち基調色用顔料４の分散配置をベース樹脂中の幅方向全体的に亘るように分布して基調色とし、模様色用顔料５の分散配置を幅方向部分的にランダムの筋状に分布して模様色として、表層を基調色に模様色を表出した模様仕上げとしてあり、本例にあって、上記基層１及び表層２のベース樹脂を硬質ポリ塩化ビニル系樹脂とし、上記無色系帯電防止剤３を、ポリエチレングリコールを含有するポリエーテル系の高分子剤としてあり、このとき、上記表層２の肉厚を０．０５〜０．５ｍｍとし且つ該表層の表面抵抗値を１０１１Ω以下としたものとしてあり、また、上記基調色及び模様色を黄系、茶系乃至黒系を呈する顔料４、５、本例にあっては基調色を、例えば、黄系の顔料４、模様色を茶系の顔料５とすることにより、上記基調色と模様色による表層の模様仕上げを木目調としたものとしてある。
【００３４】
本例の防塵樹脂サッシＡは、上記表層２の表面抵抗値を１０１２Ω以下として、防塵性を有しない通常の樹脂サッシの表面抵抗値を２桁以上減少し、防塵樹脂サッシとして有効且つ確実な防塵性を呈するものとしてある。このとき、該表面抵抗値を１０１１Ω以下とするようにすれば、該塵埃の付着を可及的高度に防止するとともに仮に付着しても乾拭き等で容易に拭取り可能として、高い防塵性を確保したものとなり、従って、表層１２の表面抵抗値は、これを１０１１Ω以下とすることが好ましい。
【００３５】
該防塵樹脂サッシＡは、その肉厚、即ち基層１と表層２の合計厚さは、これを、例えば１．５〜２ｍｍ程度としてあり、このうち上記表層１２の肉厚は、これを、０．０５〜０．５ｍｍとし、該表層１２に無色系帯電防止剤３を混合配置したものとしてある。図示したものは、例えばその肉厚は、これを１．５ｍｍとし、このうち表層２を０．２ｍｍ、基層１を１．３ｍｍとして、樹脂サッシとして、例えばＪＩＳ  Ａ５５５８の「無可塑ポリ塩化ビニル製建具用形材」に準拠したものとしてある。表層２の肉厚は、これが０．０５ｍｍを下回ると、表層２の表面抵抗値が１０１２Ωを上回る傾向を招くため、表層２の肉厚の下限は、これを０．０５ｍｍとするのがよく、このとき該下限を０．１ｍｍとすることによって確実に表面抵抗値を１０１２Ωとし、また１０１１Ω以下とすることができるから、該下限は、これを０．１ｍｍとするのが好ましい。一方、表層２の肉厚を厚くすることによる表面抵抗値の変化は見られないので、一般に上記樹脂押出材１の肉厚を考慮すると、肉厚の上限は、これを０．５ｍｍとすることで防塵性を充分に得られるとともに該０．５ｍｍを上回ると帯電防止剤３使用量が増加し、コストアップの要因となるため、該肉厚の上限は０．５ｍｍとするのが好ましい。従って、表層２の表面抵抗値とこれによる防塵性の確保の面から、樹脂サッシにあって、該表層２の肉厚は、これを０．０５〜０．５ｍｍとするのがよい。
【００３６】
本例の帯電防止剤３は、これを、ポリエチレングリコール（以下ＰＥＧという）としてあり、該ＰＥＧを押出樹脂材１の表層１２のみに含むようにして、該表層２にＰＥＧのネットワークによる導電回路を形成して、その表面抵抗値を減少し、帯電性を防止して、樹脂サッシとしての防塵性を確保したものとしてある。
【００３７】
即ち、帯電防止剤３、本例にあってはＰＥＧは、表層２において上記ネットワークの導電回路を形成するところ、該導電回路は、高分子固体電解質を形成しているＰＥＧが該表層２の硬質ポリ塩化ビニル樹脂中で分散することによって該表層２内に形成され、これによって、防塵性樹脂サッシＡは、開閉やカーテンとの接触等によってこれに生じる静電気を放電する結果、該防塵性樹脂サッシＡの帯電性を防止し、その表面抵抗値を減少することができる。
【００３８】
帯電防止剤３は、上記硬質ポリ塩化ビニル系樹脂の表層２に、硬質ポリ塩化ビニル樹脂に対して３〜２０重量部含有するように、これを分散配置してある。該帯電防止剤３の混合配置は、これを、その粒子が硬質ポリ塩化ビニル樹脂に練り込まれるように且つ上記ネットワークを形成するようにすることによってなされるところ、これが３重量部を下回ると、該ネットワークの形成に該帯電防止剤が量的に不足する傾向を招き、表層１２の表面抵抗値が１０１２Ωを上回る傾向を呈する一方、これを５重量部以上とすると、表層２の表面抵抗値を１０１１Ω乃至それ以下として、該表面抵抗値が１０１２Ωの場合に、時に見られることある塵埃付着を改善して、防塵性を高度に確保することができる。従って、該帯電防止剤３の下限は、これを３重量部とするのが好ましく、防塵性を高度に確保するためには、該下限を５重量部とするのが特に好ましい。一方、２０重量部を上回ると、好ましい表面抵抗値を得られるが、帯電防止剤３が量的に過剰となる結果、防塵樹脂サッシＡの表層２に変色や荒れの外観不良を生じたり、模様の表出が乱れたりする傾向を招くから、該帯電防止剤３の上限は、これを２０重量部乃至これを幾分下回るものとするのがよい。以上から、帯電防止剤１３は、３〜２０重量部とすることが好ましく、５〜２０重量部乃至２０重量部を幾分下回るものとすることが特に好ましい。
【００３９】
ベース樹脂中に分散配置して基調色と模様色用とした顔料４、５は、その重量比を５：５〜９．５：０．５としてあり、これによって基調色と模様色の顔料４、５を同等とするか、基調色の顔料４を多く、模様色の顔料５を少なく配置することによって、基調色の顔料４によって基調色を表出するとともに模様色の顔料５によって該基調色に模様を表出するようにしてある。即ち、顔料の重量比が５：５を下回る、即ち、４：６の如くにすると、濃色にして基調色と模様色の明度を大きく異にする場合は別としても、模様色の顔料が多くなる結果、好ましい模様の表出をなし難くなり、また、９．５：０．５を上回る、即ち、９．７：０．３の如くにすると、基調色に対して模様色が量的に不足する結果、同様に模様の表出をなし難くなるので、例えば、上記木目調の如くに基調色の地に木目の模様を表出するには、７：３〜８：２の範囲とするのが好ましい。
【００４０】
このように共押出成形によって基層と表層の２層構造とし、表層を表面抵抗値１０１２Ω以下、本例にあっては１０１１Ω以下とし且つ基調色と模様色による模様を表出して模様仕上げとした該防塵樹脂サッシＡは、図１乃至図４に示す如くに、基調色用顔料４が、その分散配置をベース樹脂中の幅方向全体的に亘るように分布することによって防塵樹脂サッシＡの基調色をなし、また、模様色用顔料５が、その分散配置を幅方向部分的にランダムの筋状に分布することによって模様色をなし、これらによって美麗な木目模様を表出したものとなる。
【００４１】
該防塵樹脂サッシＡを、その成形方法によって説明すれば、該成形方法は、上記表層２を、ベース樹脂にそれぞれ無色系帯電防止剤３を混合分散するとともにその一に基調色の顔料４を、他に模様色の顔料５を混合分散した基調色用及び模様色用の異色複数種、本例にあっては異色２種のペレット６、７を用い、該異色複数種のペレット６、７を用いて共押出成形を行うものとし、また、上記表層２を、ベース樹脂のいずれかに無色系帯電防止剤３を混合分散するとともにその一に基調色の顔料４を、他に模様色の顔料５を混合分散した基調色用及び模様色用の異色複数種のペレット６、７を用いて共押出成形を行うものとしてあり、このとき、該成形方法において、上記無色系帯電防止剤３を混合分散した異色複数種のペレット６、７を用いることによって、該無色系帯電防止剤３の溶融による異色複数種のペレット６、７のスクリュー８５内流動性阻害を防止し、共押出成形における該異色複数種のペレット６、７のスクリュー８５通過を可及的に促進するものとしてある。
【００４２】
このように成形方法として、上記異色複数種の各ペレットにそれぞれ無色系帯電防止剤３を混合分散して全ペレット添加状態で共押出成形を行う場合と、異色複数種の、例えば２種のうちの一方、３種の場合の２種の如くに、いずれかのペレットに無色系帯電防止剤３を混合分散して一部ペレット添加状態で共押出成形を行う場合があるが、上記それぞれ無色系帯電防止剤３を混合分散した全ペレット添加状態での共押出成形を行うのが、帯電防止剤３の可及的に均一な分布を行って、良好な防塵性を確保する上で好ましい。
【００４３】
成形方法については、上記課題記載の、基調色と模様色の顔料をベース樹脂にそれぞれ混合分散した表層形成用の異色複数種のペレットを用い、帯電防止剤とともに上記異色複数種のペレットをホッパーに投入して、基層に対する表層の共押出成形を試みても、例えば、表層が基調色に近似した単色の色調のものとなり、模様色による模様を表層に表出することができないとの事実について、その理由を探索した。
【００４４】
このため、プラストメータ（ＨＡＡＫＥ  Ｒｈｅｏｍｉｘ）を使用してトルクの測定を行ったところ、異色複数種、特に異色２種のペレットを単独で用いて帯電防止剤を用いないものは、投入直後の数十秒の間の初期トルクが、例えば５〜１０Ｎｍと比較的低く、その後に時間の経過とともに１５Ｎｍ程度となるに至るのに対して、該異色２種のペレットを帯電防止剤とともに用いたものは、投入直後の数十秒の間の初期トルクが、例えば２０〜２５Ｎｍ程度と高く、その後に時間の経過とともにトルクが減少して概ね１５Ｎｍ程度となった。
【００４５】
従って、初期トルクの相違乃至形態が異なる点に、帯電防止剤と模様表出とが両立しない要因があるところ、帯電防止剤の融点は、顔料を混合分散したベース樹脂より低いことを考慮すると、上記異種２種のペレットと帯電防止剤を用いたものは、帯電防止剤が投入直後に先行して溶融することによって、その初期トルクが、異色複数種のペレットのスクリュー内の流動性を阻害するとともにスクリュー内で該スクリューの剪断力を受けることになると推認される。
【００４６】
そうすると、投入された異色２種のペレットも成形温度、即ち、スクリュー温度によって加熱されて帯電防止剤の溶融に遅れてゲル化するところ、その流動性が阻害され且つスクリュー剪断力を受けるために、該ペレット同士、帯電防止剤間でそれぞれ混練が生じることから、該異色２種のペレットの基調色及び模様色の顔料も、該混練によって均一化した状態となって、スクリュー先端のダイスから吐出し、基層を被覆する結果、該均一化した基調色と模様色の顔料で、量的に多い基調色に近似した単色になるに至るものと推認される。
【００４７】
先行して溶融した帯電防止剤がペレットの流動性を阻害し、混練を促進するのは、該溶融した帯電防止剤が、スクリュー乃至そのブレードに付着し、ペレットを巻き込むように作用することによってペレット流動の抵抗体をなすところ、帯電防止剤を用いないものは、先行して溶融して初期トルクを生じることがないので、ゲル化進行のペレットの混練が抑制された状態でダイス吐出に至ることから、基調色と模様色のペレットが相互に混練して均一化する以前、即ち、基調色と模様色の顔料が別異のペレット中に存在する状態でダイスから吐出されるために、基調色と模様色が幅方向に並ぶように基層を被覆することから、模様の表出がなされるに至ると認められる。
【００４８】
かかる知見に基づき、上記それぞれ無色系帯電防止剤３を混合分散した異色２種のペレット６、７を用いて、先行して溶融する帯電防止剤３を該ペレット６、７によって被覆することによって、該帯電防止剤３の先行する溶融を抑制して、その溶融を遅延するようにしたものの、同じくトルクの測定を行ったところ、投入直後の数十秒間の初期トルクが、一時的に１０Ｎｍ以下となるもその直後に好ましいトルク状態に復帰し、その後もこれが継続する結果であった。従って、該帯電防止剤３の先行する溶融を抑制し、その溶融を遅延することが、上記帯電防止剤を単独で使用するのと同様に、基調色と模様色のペレット６、７の混練以前の状態、即ち、基調色と模様色の顔料４、５がなお別異のペレット６、７中に存在する状態でダイス８６から吐出することができ、従って、帯電防止剤３を用いながら、表層２に模様を表出する上で、上記ベース樹脂にそれぞれ無色系帯電防止剤３を混合分散するとともにその一に基調色の顔料４を、他に模様色の顔料５を混合分散した基調色用及び模様色用の異色複数種のペレット６、７を用いること、また、ベース樹脂のいずれかに無色系帯電防止剤３を混合分散するとともにその一に基調色の顔料４を、他に模様色の顔料５を混合分散した基調色用及び模様色用の異色複数種のペレット６、７を用いて共押出成形を行うことが、防塵性と模様仕上げの双方を両立した防塵樹脂サッシＡを得る上で極めて有効であることが判明した。
【００４９】
本例にあって防塵樹脂サッシの成形方法は、上記防塵樹脂サッシＡに合せて、上記基層１及び表層２のベース樹脂を硬質ポリ塩化ビニル系樹脂とし、上記無色系帯電防止剤３を、ポリエチレングリコールを含有するポリエーテル系の高分子剤とし、上記基調色及び模様色を黄系、茶系乃至黒系を呈する顔料４、５とすることにより、上記基調色と模様色による表層２の模様仕上げを木目調とするものとしてある。
【００５０】
共押出成形は、これら硬質ポリ塩化ビニル系樹脂を基層２及び表層２のベース樹脂としてあり、基層１には、該ベース樹脂の粉末、ペレット又は、例えば障子案内レールのように共押出成形で表層２を被覆し難い突出部位がある場合に、該突出部位の色調を表層２に合せるように、表層２の基調色と同様な顔料を混合分散したものを用いることができる。一方、表層２には、該ベース樹脂に上記帯電防止剤３と基調色の顔料４又は模様色の顔料５を混合分散した異色複数種、本例にあっては、基調色用のペレット６と模様色用のペレット７の異色２種のペレットを形成し、該異色２種のペレット６、７によって表層２を基層１の表面に対して押出成形することによって該基層１を表層２によって被覆するものとしてある。
【００５１】
このとき上記無色系帯電防止剤３、即ち、ＰＥＧは、ベース樹脂に対して３〜２０重量部、好ましくは上記５〜２０重量部乃至２０重量部を幾分下回る重量比を混合分散したものとする一方、基調色用の顔料４又は模様色用の顔料５は、表出する基調色及び模様の濃度に応じて適宜に設定した量を、それぞれベース樹脂に対して混合分散し、上記異色２種のペレット６、７としたものとしてある。
【００５２】
防塵樹脂サッシＡの成形は、図５に示すように共押出成形機８で、ホッパー８１に基層１のベース樹脂、例えば、上記表層２の基調色と同様な顔料を混合分散したペレットを投入して、基層押出機８２によって基層１を押出成形し、該基層１に対して、ホッパー８３に表層２形成用の上記異色２種のペレット６、７を投入し、表層押出機８４のスクリュー８５を介してダイス８６から、該ダイス８６位置を通過する基層１に対して吐出し、該基層１に、これを被覆するように表層２を押出成形し、図示省略の引取機の引取りによって冷却器８７を通過するようにして、これを行うものとしてある。
【００５３】
これら異色２種のペレット６、７は、上記重量比５：５〜９．５：０．５の所定比率、本例にあっては７：３〜８：２の好ましい比率で、同時に上記ホッパー８３に投入するものとしてあり、このとき、該表層２の押出成形温度、即ち、表層押出機８４のスクリュー部位の温度は、これを、これを１２０〜１８０℃として、該表層２の押出成形を行うものとしてある。
【００５４】
即ち、表層２の成形温度は、これが１２０℃を下回ると、硬質ポリ塩化ビニル樹脂又はこれと帯電防止剤１３の混練が不十分になって表層２の表面に荒れを生じて、平滑性を損なう傾向を招き、また、１８０℃を上回ると、帯電防止剤３が分解することから、表層２の表面抵抗値が影響を受けて、該表面抵抗値が１０１２Ωを上回る傾向を招くとともに変色が生じる傾向を招くから、該押出成形温度は上記１２０〜１８０℃とするのがよく、このとき該押出成形温度は、これを、１４０〜１６０℃とすることによって、表層２の表面抵抗値を１０１２Ω以下、特に１０１１Ω以下とするとともに上記荒れや変色のない良好な外観を呈することができるとともに該押出成形温度は、一般に顔料４、５による模様表出に影響することなく、概ね良好な模様仕上げを行うことができるから、表面抵抗値を１０１１Ω以下として高度な防塵性を確保するようにすることが好ましい。
【００５５】
表層２の表層押出機８４におけるスクリュー回転速度は、常法による１０〜３０ｒｐｍとすれば足り、これによって表層２の表面抵抗値、模様表出、外観等に影響はないが、該回転速度を、例えば５ｒｐｍとすると、模様表出が幾分乱れる傾向を招き易いので、該回転速度が１０ｒｐｍを下回るものとすることは避けることが好ましい。
【００５６】
以上の成形方法によって成形した防塵樹脂サッシＡは、上記優れた防塵性と美麗な模様表出、本例にあっては木目模様表出の双方を備えたものとすることができるとともにその成形は、それぞれ帯電防止剤を混合分散し、その一に基調色の顔料、他に模様色の顔料を混合分散した異色複数種、本例にあっては異色２種のペレット６、７を用いて共押出成形を行うことによって、該模様仕上げの防塵樹脂サッシＡを得られるから、その生産も容易且つ確実に行うことができる。
【００５７】
本発明の説明は以上のとおりとしたが、防塵樹脂サッシにおける模様色を複数色のものとすること、模様仕上げを石目調とすること、無色系帯電防止剤を、ポリエチレングリコール以外の高分子固体電解質を形成する４級アンモニウム塩系、スルホン酸系等の帯電防止剤を含有する高分子剤によるものとすること、防塵樹脂サッシの成形方法において、表出する模様色を２色とするように、上記帯電防止剤をそれぞれ混合分散したぺレットを、基調色用１種、模様色用２種とする如くに異色複数種とすること等を含めて、本発明の実施に当って、防塵樹脂サッシ、共押出成形、基層、表層、ベース樹脂、無色系帯電防止剤、表層の表面抵抗値、基調色用顔料、模様色用顔料、基調色、模様色、成形方法、異色複数種のペレット、必要に応じて用いる木目調の模様仕上げ、無色系帯電防止剤の重量比、成形温度等の各具体的形状、構造、材質、寸法、具体的成形方法、これらの関係、これらに対する付加等は、上記発明の要旨に反しない限り様々な形態のものとすることができる。
【実験例１〜３１】
【００５８】
肉厚を１．５ｍｍとした硬質ポリ塩化ビニル系樹脂の基層、即ち硬質ポリ塩化ビニル樹脂を主成分とする組成物を押出成形した基層に、肉厚を０．２ｍｍと一定とし、硬質ポリ塩化ビニル樹脂、即ち硬質ポリ塩化ビニル樹脂単体（ヴイテック社製）に帯電防止剤、基調色用又は模様色用の顔料を混合分散した木目調模様の異色２種類のペレットを用い、該異色２種類のペレット比率を７：３として、ベース樹脂に対する帯電防止剤の重量比を１、３、５、１０、２０重量部と変化し、表層成形温度を１３０、１４０、１５０、１６０、１７０、１８０℃と変化し、表層押出機（ＩＫＧ株式会社製ＭＶＳ２５−２５Ｈ）のスクリュー回転数を５、１０、２０、３０ｒｐｍと変化し、表１のＮｏ．１〜１４に示すとおり１４種の組み合わせで共押出成形して、防塵性、外観、ＪＩＳ  Ａ５５５８「無可塑ポリ塩化ビニル製建具用形材」による性能について評価した。その結果を同じく表１に示す。木目調模様は、極めて美麗な木目調のものを◎とし、木目が見られないものを×として、◎、○、△、×の４段階評価を行い、防塵性は、表層（表面）の表面抵抗値を示すとともに該表面抵抗値が１０１３Ω以上を×、１０１１Ω以下を○として、○、△、×の３段階評価を行った。
【００５９】
また、比較のために、帯電防止剤を含まない同様の異色２種類のペレットを用いて、成形温度を１６０℃、スクリュー回転数を同様とした同じく表１のＮｏ．１５〜１８の４種の組み合わせで押出成形し、更に、同様に帯電防止剤を含まない同様の異色２種類のペレットを用い、該ペレットとは別に無色系帯電防止剤を、その粒径を０．１５、０．３、０．５、１．４ｍｍと変化（粒径４ｍｍのものを用いたので、粒径１ｍｍ以下のものはこれを粉砕して使用）して同時に添加し、成形温度を１４０、１６０℃とし、スクリュー回転数を２０ｒｐｍとした、同じく表１のＮｏ．１９〜３１の組み合わせで押出成形した。上記と同じ基準によって評価した該Ｎｏ．１５〜３１の結果を併せて表１に示す。
【００６０】
【表１】
0005629200.tif 000002
【００６１】
（注）表１において、Ｎｏ．１〜１４の添加部数は、ペレット中の無色系帯電防止剤の添加部数を示し、Ｎｏ．１９〜３１の添加部数は、異色２種類のペレットとは別に用いた無色形帯電防止剤の添加部数を示す。
【００６２】
以上の実験例から、Ｎｏ．１〜１４の結果である表層を、ベース樹脂にそれぞれ無色系帯電防止剤を混合分散するとともにその一に基調色の顔料を、他に模様色の顔料を混合分散した基調色用及び模様色用の異色複数種のペレットを用い、該異色複数種のペレットによって表層の共押出成形を行うことによって、ベース樹脂に対する無色系帯電防止剤の重量比を１重量部としたとき、表面抵抗値が１０１２Ωとなり、その防塵性評価が△となり、２０重量部としたとき、表出の木目模様評価が△となり、また、スクリュー回転数を５ｒｐｍとしたとき、同じく木目評価が△となるも、その余の表面抵抗値は１０１１Ω乃至それ以下で、防塵性評価は○であり、木目模様評価も◎乃至○の結果であった。従って、ベース樹脂に対する無色系帯電防止剤の重量比は、これを３乃至２０重量部とすることが好ましい。成形温度については、いずれも良好な結果を示すところ、特に１３０、１４０℃の木目模様評価が◎であることからすると、成形温度は１３０℃を幾分下回る温度でも良好な結果を示すものと認められ、従って成形温度は、これを１２０〜１８０℃とすることが好ましい。また、スクリュー回転数については、特に５ｒｐｍが△であることからすると、該スクリュー回転数は、これを、１０〜２０ｒｐｍとすることが好ましい。因みに木目模様評価◎、防塵性評価○は、重量比３重量部、成形温度１６０℃、スクリュー回転数２０の場合、重量比１０重量部、成形温度１３０℃と１４０℃、スクリュー回転数２０の場合であるところ、後者の表面抵抗値は１０９Ω又は１０１０Ωと極めて優れているので、特に高度な防塵性と美麗な木目模様表出を行うには、後者の条件乃至ある程度の幅を有してこれに近い条件とすることによって可能となると認められる。
【００６３】
一方、Ｎｏ．１５〜１８の結果である、無色系帯電防止剤を含まない異色２種類のペレットを用いた比較実験によると、木目模様評価は◎又は○であるも、帯電防止剤を含まないことによっていずれも表面抵抗値が１０１４Ωで防塵性評価は×であった。また、Ｎｏ．１９〜３１の結果である、帯電防止剤を含まない異色２種類のペレットを用い、該ペレットと別に無色系帯電防止剤を用いた比較実験によると、添加部数が３重量部以下の場合に木目模様評価で○乃至△があるも、その余は×であり、１０重量部の場合に、粒径を１ｍｍ乃至それ以下に小さくしても結果は同じく×であり、従って粒径変化による影響も見られなかった。
【符号の説明】
【００６４】
Ａ防塵樹脂サッシ
１  基層
２  表層
３  帯電防止剤
４  基調色の顔料
５  模様色の顔料
６  基調色用ペレット
７  模様色用ペレット
８  共押出成形機
８１  ホッパー
８２  基層押出機
８３  ホッパー
８４  表層押出機
８５  スクリュー
８６  ダイス
８７  冷却器
【図１】
0005629200.tif 000003
【図２】
0005629200.tif 000004
【図３】
0005629200.tif 000005